(57)【要約】【課題】従来の薄畳は、インシュレーションボードやアルミベニヤを畳床とするものであった。しかし、前者は曲げ強さが弱く畳表を十分に張れず反りが発生しやすい。また、湿度や温度の変化でボードが伸び縮みしやすい。経年変化でボードの縮みがでやすく隙間が発生する問題があった。後者は、床と畳表の縫着はなんとか可能であるが、アルミベニヤの裁断が難しく、通常に畳店が所有している裁断機では裁断できない。よって、強度と作業性を兼ね備えたものを提供する。【解決手段】厚みが５〜１５ｍｍのファイバーボードの少なくとも表側にクッションシートを設け、更にその上に畳表を固着した薄畳であって、該ファイバーボードの密度が、０．３５〜０．６ｇ／ｃｍ３であるもの。【選択図】　図１
2004084340.tif 000002
【特許請求の範囲】
【請求項１】
厚みが５〜１５ｍｍのファイバーボードの少なくとも表側にクッションシートを設け、更にその上に畳表を固着した薄畳であって、該ファイバーボードの密度が、０．３５〜０．６ｇ／ｃｍ３であることを特徴とする薄畳。
【請求項２】
該ファイバーボードの表裏に、金属箔、又はプラスチックフィルムを貼付したものである請求項１記載の薄畳。
【請求項３】
該ファイバーボードは、表裏の両表層部が中層部より密度が大きいものである請求項１又は２記載の薄畳。
【発明の詳細な説明】
【０００１】
【発明の属する技術分野】
本発明は、薄畳に関するものである。
【０００２】
【従来の技術】
ここでいう薄畳とは、全厚みが２５ｍｍ以下のものを言う。
【０００３】
薄畳は、家屋のバリアフリー化、及びフローリング部屋が多くなったことによる畳の敷物化等によって生まれてきたものである。このような薄い畳は、茣蓙や絨毯のような柔軟なもので、畳としての歩行感やクッション性を求めないものであれば、中心部の畳床は不用である。
【０００４】
しかし、畳の部屋として敷き込む場合、また単にフローリング上に載置する場合でも、やはり畳を期待するため、単なる茣蓙ではなくどうしても畳床に畳表を固着したものが要望される。
【０００５】
従来のわら床で薄畳はできないため、どうしても板材が必要となる。そして最初に考えられたのが、インシュレーションボード（ファイバーボードで、密度が０．３５ｇ／ｃｍ３未満のもの）を畳床とするもので、現在も最も多く使用されている。畳加工機で容易にカット、裁断でき縫着も容易である。しかし、曲げ強さが弱く畳表を十分に張れず反りが発生しやすい。また、湿度や温度の変化でボードが伸び縮みしやすい。経年変化でボードの縮みがでやすく隙間が発生する問題があった。
【０００６】
そこで、薄くて丈夫で、そりのないものが選ばれてきた。その代表的なものがアルミベニアであった。これは、ベニヤ板の表裏にアルミ箔を貼付したものである。これは、ベニヤ板自体が厚みの割に丈夫であること、表裏のアルミがそりを防止すること等によって、薄い割にそりがなく優れた薄畳であった。
【０００７】
【発明が解決しようとする課題】
しかしながら、このアルミベニヤでは、床と畳表の縫着はなんとか可能であるが、アルミベニヤの裁断が難しく、通常に畳店が所有している裁断機では裁断できない。鋸で切るか、木材用自動鋸で切断するかしなければならない。
手動で裁断することは難しいし、また直線がでない場合もある。また自動機を購入することは、通常は不要なものであるため、どうしても費用的に問題であるばかりか場所的にも問題である。
【０００８】
【課題を解決するための手段】
以上のような状況に鑑み、本発明者は鋭意研究の結果本発明薄畳を完成させたものであり、その特徴とするところは、厚みが５〜１５ｍｍのファイバーボードの少なくとも表側にクッションシートを設け、更にその上に畳表を固着した薄畳であって、該ファイバーボードの密度が、０．３５〜０．６ｇ／ｃｍ３である点にある。
【０００９】
本発明は、畳床としてファイバーボードを採用し、更にそのファイバーボードの中でも、密度が０．３５〜０．６ｇ／ｃｍ３　のものに限定したところがポイントである。
このようにした理由は、この範囲の密度では、比較的丈夫であり、そりや曲がりは防止でき、且つ従来から畳店が所有している裁断機で裁断できるのである。この裁断機は、従来の畳床等を裁断するものである。
【００１０】
ファイバーボードは、木材その他の植物繊維をパルプ化し、バインダー樹脂により結合し、熱圧成板した建材をいう。密度によって、通常３種類に分けられる。インシュレーションファイバーボード（インシュレーションボード）、ミディアムデンシティファイバーボード（ＭＤＦ）、ハードファイバーボード（ハードボード）である。本発明は、ＭＤＦの中で、密度の最も小さいものである。
一般には、ＭＤＦの密度は、０．３５〜０．８ｇ／ｃｍ３　に分類されており、実際に製造されているのは、０．６５〜０．８ｇ／ｃｍ３　のものである。
【００１１】
本発明では、このＭＤＦの最も軽いもの、またその分類に方法によっては最も重いインシュレーションボードをも含む密度のものがよいのである。これを発明者は、研究、実験で見出したのである。
実際には、その密度が０．３５〜０．６ｇ／ｃｍ３　のものである。この範囲にあると、薄畳としての強度は十分であり、且つ通常の畳店が所有する截断機でカットできるのである。
このような範囲のＭＤＦは一般には存在しないため、発明者が試作、実験を繰り返しその効果を計りながら見出したのである。
【００１２】
このファイバーボードの厚みは、５〜１５ｍｍである。これ以下では強度に問題があり、これ以上では裁断が難しくなるためである。
【００１３】
このファイバーボードの表側にクッションシートを設ける。表側とは、単に畳表を固着する側という意味であり、ファイバーボード自体の表裏を問題にしているのではない。
また、ファイバーボードの裏面側にも設けてもよい。
クッションシートとしては、不織布、厚紙、段ボール等、薄くてクッション性があればよい。
【００１４】
また、畳のそりの原因である湿気を吸収する吸湿シートを別途もうけてもよいし、上記したクッションシートと兼ねてもよい。単独のものとしては、シリカゲルパウダーを含有するシート等が吸収量が多く好適である。
【００１５】
表面に固着する畳表は、天然イグサ製でも、模造イグサ製でもよい。
薄畳であるため、部屋の一部にのみ敷設する場合もあるため、古くから存在する織り方ばかりでなく、新しい織り方でもよい。また、模造イグサの場合には、新しい色にしたり、また複数色を組み合わせてもよい。
ここでいう模造イグサは、その構造や製造方法はどのようなものでもよい。例えば、テープ状体を狭い空隙に通過させて加熱しイグサ状にしたものでも、単なる棒状でも、パイプ上でも、発泡体等どのようなものでもよい。
【００１６】
更に、本発明ファイバーボードの表裏両面に、金属箔やプラスチックフィルムを貼付してもよい。金属箔（アルミ箔や鉄箔等）の場合には、水分の侵入防止とそりの防止にも寄与するものと考えられる。プラスチックフィルムの場合、主に水分の侵入防止である。
また、金属箔等はファイバーボードから揮発放出されるホルムアルデヒドの放出をできるだけ少なくするという効果もある。
【００１７】
本発明のファイバーボードは、表裏の両表層部が中層部より密度が大きいものがより好適である。これは、全体としての密度が同じであっても、表面の密度が大きい方が、板材として曲がりにくい、湿気が侵入しにくい、裁断が容易になる等の効果があるのである。
【００１８】
表層部とは、ファイバーボードの厚みを三等分した場合の両表面側という程度である。厳密に表面から何ｍｍまでというものではない。
密度としては、表層が０．５〜０．７ｇ／ｃｍ３　、中層が０．３〜０．５ｇ／ｃｍ３　等が好適である。
【００１９】
【発明の実施の形態】
以下図面に示す実施の形態に基づいて、本発明をより詳細に説明する。
図１は、本発明薄畳１の１例を示す断面図である。ＭＤＦ製である芯材２の表裏両面にクッションシート３が設けられ、表面には畳表４が設けられている。
製法は、ＭＤＦ製の芯材２の両面に厚みが２ｍｍのクッションシートとしての不織布３を積層し、両表面の周端部をステープラーで固着して畳床とした。ＭＤＦの厚みが１０ｍｍであり、十分な強度を有している。密度は、全体として０．５ｇ／ｃｍ３　であった。これは、従来の截断機でカットできた。
次いで、その片面に常法により天然イグサ製の畳表４を縫着し、縁部の表面はミシンにより平刺しで縫着し、縁部の裏面はステープラーで固着した。
【００２０】
次に、本発明の実施例の効果を試験した結果について説明する。
実施例及び比較例の畳の製法。
各芯材の両面に厚さ２ｍｍの不織布、及び裏面に裏面紙（ポリエチレンクロス紙）を積層し畳床縫着機械でもって全体を縫着して固着された畳床を作成後、その片面に常法により天然イグサの畳表を縫着し畳とした。
実施例、比較例とも、芯材が異なる以外は同じ製法である。
【００２１】
その結果を表１に示す。
表１
2004084340.tif 000003
表１の通り、実施例は加工性、表張り特性、平坦性すべてまったく問題なかった。比較例１は、本発明より密度が大きいものであるが、それは裁断に問題があり、比較例２は密度の小さいものであるが、それは表張り特性と平坦性に問題がある。比較例３は比較例２の厚いものであるが、結果は同じであった。
【００２２】
【発明の効果】
本発明薄畳には次のような大きな利点がある。
（１）　畳床として特殊なＭＤＦを用いているため、十分な強度を有し、そり等もほとんどないにもかかわらず、従来からの畳裁断機によって裁断できる。
（２）　ＭＤＦとして、表面の密度が大きいものを用いると上記の効果がより一層大きくなる。
（３）　金属箔やプラスチックフィルムと併用することによって、より薄くてもそりや曲がりのない薄畳となる。
【図面の簡単な説明】
【図１】本発明薄畳の１例を示す部分断面図である。
【符号の説明】
１　薄畳
２　畳床
３　不織布
４　畳表
【図１】
2004084340.tif 000004